КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов, в частности к составам керамических масс, которые могут быть использованы для изготовления облицовочной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении прочности плитки, полученной из керамической массы.
Технический результат достигается тем, что керамическая масса для изготовления облицовочной плитки, включающая каолин, бентонит, лесс, плиточный бой, дополнительно содержит жидкое калиевое стекло и измельченное стекловолокно при следующем соотношении компонентов, мас.%: каолин 59,0-64,4; бентонит 10,0-15,0; лесс 10,0-15,0; плиточный бой 0,1-0,5; жидкое калиевое стекло 0,1-0,5; измельченное стекловолокно 10,0-15,0.
2
2
3
2
3
2
2
2
В составе керамической массы могут быть использованы каолины следующего состава, мас.%: SiO 46,5-48,2; AlO 35,7-38,0; FeO 0,3-1,1; TiO 0,5-0,6; CaO 0,2-0,6; MgO 0,2-0,45; KO 0,5-1,5; NaO 0,06-0,11; п.п.п. 11,7-12,2.
2
2
3
2
3
3
Могут быть использованы бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
2
2
3
2
3
2
2
Могут быть использованы лессы, содержащие, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3.
В качестве плиточного боя используют бой бракованных керамических плиток до или после обжига.
Используют жидкое калиевое стекло с плотностью 1300-1500 кг/м и модулем 3,6-4. Стекловолокно (любого химического состава) нарезают на отрезки 7-15 мм.
В таблице приведены составы керамической массы.
Таблица
Компоненты
Состав, мас.%:
1
2
3
Каолин
59,0
61,9
64,4
Бентонит
15,0
12,5
10,0
Лесс
10,0
12,5
15,0
Плиточный бой
0,5
0,1
0,5
Жидкое калиевое стекло
0,5
0,5
0,1
Измельченное стекловолокно
15,0
12,5
10,0
Прочность плитки, МПа
~20
~20
~20
Каолин, бентонит, лесс, плиточный бой дозируют в требуемых количествах, загружают в шаровую мельницу и проводят их измельчение до остатка 3-4% на сите 008. Затем компоненты смешивают, добавляют измельченное стекловолокно, жидкое калиевое стекло, массу увлажняют до 9-13%. Из полученной керамической массы формуют плитку, на поверхность плитки наносят (напыляют) слой глазури и при температуре 1100-1200°С проводят обжиг.
Источник информации
1. SU 1542933, С04В 33/00, 1990.